СПОСОБ ПОЛУЧЕНИЯ ГИДРАТА ОКСИДА МЕТАЛЛА

1. Способ получения гидрата оксида металла, включающий обработку соли металла аммиачным реагентом, выделение из суспензии гидратного осадка с образованием раствора, содержащего соль аммония, промывку осадка и сушку, отличающийся тем, что используют соль металла, выбранного из группы, содержащей алюминий, титан, цирконий, в качестве аммиачного реагента берут газообразный аммиак, обработке которым подвергают соль алюминия, титана, циркония, взятую в виде кристаллогидрата, а полученную при этом реакционную массу выщелачивают водным реагентом с образованием суспензии, из которой и выделяют гидратный осадок.
2. Способ по п.1, отличающийся тем, что в качестве соли алюминия берут его сульфат, хлорид, нитрат, алюмокалиевые или алюмоаммониевые квасцы.
3. Способ по п.1, отличающийся тем, что в качестве соли титана берут сульфат титанила или сульфат титанила и аммония.
4. Способ по п.1, отличающийся тем, что в качестве соли циркония берут его сульфат, нитрат или хлорид цирконила.
5. Способ по п.1, отличающийся тем, что соль алюминия, титана, циркония берут с крупностью частиц их кристаллогидратов 0,1-3,0 мм.
6. Способ по любому из пп.1-5, отличающийся тем, что обработку соли алюминия, титана, циркония ведут путем пропускания газообразного аммиака через слой частиц их кристаллогидратов до обеспечения рН водной вытяжки реакционной массы не менее 7.
7. Способ по п.1, отличающийся тем, что выщелачивание реакционной массы ведут при температуре не ниже 40°С в течение не менее 10 мин.
8. Способ по п.1, отличающийся тем, что промывку гидратного осадка ведут с использованием режима противотока.
9. Способ по пп.1 и 7 или 8, отличающийся тем, что в качестве водного реагента для выщелачивания реакционной массы используют воду или раствор от промывки гидратного осадка.
10. Способ по п.1, отличающийся тем, что раствор, содержащий соль аммония, обезвоживают с получением аммонийного удобрения.